그러나 , 상기 특허 문헌 1 의 실시 예 에 있 어서 는 , 최대 구멍 지름 의 최소치 는 63 ㎚ 이 며 , 최대 구멍 지름 을 이것 이상 작 게 할 수 는 없 기 때문 에 자기 방전 이 커지 기 쉬웠 다 . 또한 , 상기 특허 문헌 1 의 폴리올레핀 계 미 다 공막 은 용융 열 수축 율 이 0 % 이하 로 작 다 . 따라서 , 전지용 세 퍼 레이터 로서 사용 되 었 을 경우 , 전지 가 가열 되 었 을 때 에 정부 극 이 미소 단락 하 지 않 은 채 열폭주 가 시작 되 기 때문 에 , 한 번 에 전지 의 에너지 가 방출 되 어서 열 안정 성 이 떨어질 경우 가 있 다 . 또한 , 상기 특허 문헌 2 의 방법 에서 는 , 폴리올레핀 제 미 다 공막 의 최대 구멍 지름 이 100 ㎚ 이하 로 는 되 지 않 기 때문 에 전지 의 출력 밀도 가 작아지 기 쉬웠 다 . 또한 , 특허 문헌 3 에 있 어서 는 , 미 다 공막 의 용융 열 수축 율 에 는 저촉 되 어 있 지 않 아 과제 로 되 지 않 았 다 .